ЛИТИЕВО-СИЛИКАТНЫЕ СТЕКЛОКЕРАМИКА И СТЕКЛО С ОКСИДОМ ДВУХВАЛЕНТНОГО МЕТАЛЛА

2
1. Литиево-силикатная стеклокерамика, включающая оксид двухвалентного металла, выбранный из MgO, CaO, SrO, BaO, ZnO и смесей таковых и включающая, по меньшей мере, 12,1 масс.% LiO.
2
2. Стеклокерамика по п. 1, за исключением литиево-дисиликатной стеклокерамики, которая включает, по меньшей мере, 6,1 масс.% ZrO.
3. Стеклокерамика по п. 1 или 2, за исключением литиево-дисиликатной стеклокерамики, которая включает, по меньшей мере, 8,5 масс.% оксида переходного металла, выбранного из группы, состоящей из оксидов иттрия, оксидов переходных металлов, имеющих атомный номер 41-79 и смесей этих оксидов.
2
2
4. Стеклокерамика по п. 1 или 2, которая включает менее 1,0, в частности, менее 0,5 масс.%, и, предпочтительно, менее 0,1 масс.% KO, и, наиболее предпочтительно, являющаяся, по существу, свободной от KO.
2
2
5. Стеклокерамика по п. 1 или 2, которая включает менее 1,0, в частности, менее 0,5 и, предпочтительно, менее 0,1 масс.% KO, NaO и смесей таковых.
6. Стеклокерамика по п. 1 или 2, которая включает менее 1,0, в частности, менее 0,5 и, предпочтительно, менее 0,1 масс.% оксида дополнительного щелочного металла, и, особенно предпочтительно, является, по существу, свободной от такового.
2
3
7. Стеклокерамика по п. 1 или 2, которая включает менее 0,1 масс.% LaO и, предпочтительно, является, по существу, свободной от такового.
8. Стеклокерамика по п. 1 или 2, которая включает оксид двухвалентного металла или смесь таковых в количестве 0,1-15, в частности, 2,0-12,0 и, предпочтительно, 2,0-8,0 масс.%.
9. Стеклокерамика по п. 1 или п. 2, в которой оксид двухвалентного металла представляет собой SrO.
10. Стеклокерамика по п. 1 или 2, которая содержит метасиликат лития в качестве основной кристаллической фазы и, в частности, содержит боле 5 объемных %, предпочтительно, более 10 объемных % и, особенно предпочтительно, более 15 объемных % кристаллов метасиликата лития.
11. Стеклокерамика по п. 1 или 2, которая содержит дисиликат лития в качестве основной кристаллической фазы и, в частности, содержит боле 10 объемных %, предпочтительно, более 20 объемных % и, особенно предпочтительно, более 30 объемных % кристаллов дисиликата лития.
2
12. Стеклокерамика по п. 1 или 2, которая включает 55,0-85,0, в частности, 60,0-82,0 и, предпочтительно, 67,0-79,0 масс.% SiO.
2
13. Стеклокерамика по п. 1 или 2, которая включает 12,5-20,0 и, в частности, 15,0-17,0 масс.% LiO.
2
5
14. Стеклокерамика по п. 1 или 2, которая включает в себя 0-10,0, в частности, 2,0-9,0 и, предпочтительно, 3,0-7,5 масс.% PO.
15. Стеклокерамика по п. 1 или 2, которая включает, по меньшей мере, один и, предпочтительно, все следующие компоненты:
Компонент
Масс.%
SiO<sub>2</sub>
67,5-79,0
Li<sub>2</sub>O
12,5-20,0
Оксид двухвалентного металла или смеси
2,0-12,0
P<sub>2</sub>O<sub>5</sub>
0-7,0, в частности, 3,0-7,0
Al<sub>2</sub>O<sub>3</sub>
0-6,0, в частности, 3,0-6,0
IC
0,5
0,5
16. Литиево-силикатная стеклокерамика по п. 1 или 2, которая включает дисиликат лития в качестве основной кристаллической фазы и обладает, в частности, вязкостью разрушения, измеренной как значение K, по меньшей мере, в 1,9 МПа·м, и, в частности, более, чем примерно 2,3 МПа·м.
2
2
17. Литиево-силикатная стеклокерамика по п. 1 или 2, которая включает SiO и LiO в мольном соотношении 1,7-3,1, и, в частности, 1,8-3,0 или 2,3-2,5 и, в частности, примерно 2,4.
18. Литиево-силикатная стеклокерамика по п. 1 или 2, которая включает менее 5,0 и, в частности, менее 0,1 масс.% ВаО и, предпочтительно, является, по существу, свободной от ВаО.
19. Стеклокерамика по п. 1 или 2, при этом стеклокерамика присутствует в форме порошка, гранулята, заготовки или материала для реставрации зубов.
20. Исходное стекло, которое включает компоненты стеклокерамики по одному из п.п. 1-9 или 12-18.
21. Литиево-силикатное стекло с зародышами, которые являются пригодными для формирования кристаллов метасиликата лития и/или дисиликата лития, при этом стекло включает компоненты стеклокерамики по одному из пп. 1-9 или 12-18.
22. Стекло по п. 20 или 21, при этом стекло присутствует в форме порошка, гранулята, заготовки или материала для реставрации зубов.
23. Способ изготовления стеклокерамики по одному из пп. 1-19, или стекла по п. 21 или 22, в котором исходное стекло по п. 20 или 22, стекло с зародышами по п. 21 или 22, или стеклокерамику с метасиликатом лития в качестве основной кристаллической фазы по пп. 10, 12-19, подвергают, по меньшей мере, одной термической обработке в диапазоне 450-950°С и, в частности, 450-750°С.
24. Способ по п. 23, в котором
(a) исходное стекло подвергают термической обработке при температуре в 470-560°С для формирования стекла с зародышами, и
(b) стекло с зародышами подвергают термической обработке при температуре в 600-750°С для формирования стеклокерамики с дисиликатом лития в качестве основной кристаллической фазы.
25. Применение стеклокерамики по одному из пп. 1-19, или стекла по одному из п.п. 20-22 в качестве стоматологического материала и, в частности, для покрытия материалов для реставрации зубов и, предпочтительно, для изготовления материалов для реставрации зубов.
26. Применение для изготовления материалов для реставрации зубов по п. 25, в котором стеклокерамику или стекло формуют в желаемый материал для реставрации зубов, в частности, мост, вкладку, наружную вкладку, абатмент, винир, опорную коронку, коронку или гильзу.